СМЕСЬ СУХОГО СТРОИТЕЛЬНОГО РАСТВОРА

1. Смесь сухого строительного раствора на основе по меньшей мере одного гидравлического и/или латентно гидравлического связующего вещества, которая в приготовленном и свежем состоянии имеет свойства устойчивости против образования потеков (свойства устойчивости против образования потеков определены в соответствии с DIN EN 1308, с осадкой Хегермана <18 см, определены в соответствии с DIN EN 1015-3), характеризующаяся тем, что она содержит по меньшей мере один представитель диспергатора (а) в количестве от 0.01 до 5.0 мас.%, в пересчете на общую композицию смеси сухого строительного раствора, и по меньшей мере одно соединение с свойствами суперабсорбента (b).
2. Смесь сухого строительного раствора по п.1, характеризующаяся тем, что она содержит гидрофобизирующий агент в качестве дополнительного компонента (с).
3. Смесь сухого строительного раствора по п.1 или 2, характеризующаяся тем, что она содержит, по меньшей мере, один представитель, выбранный из группы, включающей цемент, в особенности по меньшей мере один портландцемент из группы СЕМ I, II, III, IV и V, белый цемент, негашеная известь и алюминатный цемент в качестве гидравлического связующего вещества, предпочтительно в пропорциях от 3 до 50 мас.%, в пересчете на общую композицию смеси сухого строительного раствора.
4. Смесь сухого строительного раствора по п.1, характеризующаяся тем, что она содержит, по меньшей мере, один представитель, выбранный из группы, включающей летучую золу, доменный шлак, метакаолин, микрокремнезем, тонкодисперсный порошок трасса, алюмосиликат, туф, фонолит, диатомитовую землю и битуминозный сланец в качестве латентно гидравлического связующего вещества, предпочтительно в пропорциях от 5 до 50 мас.%, в пересчете на общую композицию смеси сухого строительного раствора.
5. Смесь сухого строительного раствора по п.1, характеризующаяся тем, что она содержит агрегаты, имеющие средний размер частиц до 5 мм, предпочтительно от 0.5 до 3 мм и особенно предпочтительно от 1.0 до 2.0 мм, в качестве агрегатов, в особенности в пропорциях от 5 до 85 мас.%, в пересчете на общую композицию смеси сухого строительного раствора.
6. Смесь сухого строительного раствора по п.5, характеризующаяся тем, что агрегаты представляют собой кварцевый песок, кварцевый тонкодисперсный порошок, карбонаты в форме молотого известняка, молотый известняковый песок, мел, доломит, магнезит и их смеси.
7. Смесь сухого строительного раствора по п.2, характеризующаяся тем, что она содержит гидрофобизирующий агент в количестве от 0.1 до 0.6 мас.%, предпочтительно в количестве от 0.2 до 0.4 мас.% и в особенности от 0.2 до 0.3 мас.%; в пересчете на общую композицию смеси сухого строительного раствора.
8. Смесь сухого строительного раствора по п.1, характеризующаяся тем, что соотношение (а):(b) в комбинации (а)+(b) составляет 1:0.5-5.
9. Смесь сухого строительного раствора по п.2, характеризующаяся тем, что соотношение (а):(b):(с) в комбинации (а)+(b)+(с) составляет 1:0.5-5:2-6.
10. Смесь сухого строительного раствора по п.2, характеризующаяся тем, что она содержит комбинацию (а)+(с) в пропорции от 0.20 до 0.8 мас.%, предпочтительно от 0.25 до 0.45 мас.% и особенно предпочтительно от 0.25 до 0.35 мас.%, в каждом случае в пересчете на общую композицию смеси сухого строительного раствора.
11. Смесь сухого строительного раствора по п.2, характеризующаяся тем, что она содержит комбинацию (b)+(с) в пропорции от 0.3 до 1.0 мас.%, предпочтительно от 0.3 до 0.8 мас.% и особенно предпочтительно от 0.35 до 0.6 мас.%, в каждом случае в пересчете на общую композицию смеси сухого строительного раствора.
12. Смесь сухого строительного раствора по п.2, характеризующаяся тем, что она содержит комбинацию (а)+(b)+(с) в пропорции от 0.4 до 1.0 мас.%, предпочтительно от 0.4 до 0.8 мас.% и особенно предпочтительно от 0.5 до 0.7 мас.%, в каждом случае в пересчете на общую композицию смеси сухого строительного раствора.
13. Смесь сухого строительного раствора по п.1, характеризующаяся тем, что она содержит, по меньшей мере, один представитель, выбранный из группы, включающей соединение, содержащее по меньшей мере разветвленный гребенчатый полимер, имеющий полиэфирные боковые цепи, конденсаты наталинсульфонат-формальдегида ("BNS") и конденсаты меламинсульфонат-формальдегида ("MFS") в качестве диспергатора (а).
14. Смесь сухого строительного раствора по п.1, характеризующаяся тем, что она содержит продукт поликонденсации содержащий
(I) по меньшей мере одну структурную единицу, имеющую ароматический или гетероароматический фрагмент и полиэфирную боковую цепь и
(II) по меньшей мере одну фосфатированную структурную единицу, имеющую ароматический или гетероароматический фрагмент и
(III) по меньшей мере одну структурную единицу, имеющую ароматический или гетероароматический фрагмент,
2
где структурная единица (II) и структурная единица (III) полностью отличается тем, что группа ОР(ОН) структурной единицы (II) заменена Н в структурной единице (III) и структурная единица (III) отличается от структурной единицы (I),
в качестве диспергатора (а).
15. Смесь сухого строительного раствора по п.13 или п.14,
характеризующаяся тем, что она содержит смеси представителей упомянутых диспергаторов.
16. Смесь сухого строительного раствора по п.1, характеризующаяся тем, что она содержит по меньшей мере одно соединение с пропорцией компонента мономера 2-акриламидо-2-метилпропансульфокислоты ("AMPS") от 0 до 50 мол.% и предпочтительно от 5 до 30 мол.% в качестве компонента (b).
17. Смесь сухого строительного раствора по п.1, характеризующаяся тем, что компонент (b) представляет собой полимер суперабсорбента ("САП"), имеющего анионные и/или катионные свойства.
18. Смесь сухого строительного раствора по п.17, характеризующаяся тем, что компонент (b) содержит по меньшей мере один представитель, выбранный из группы, включающей этиленово ненасыщенные растворимые в воде карбоновые кислоты и их производные и/или этиленово ненасыщенные сульфокислотные мономеры в качестве анионного мономера.
19. Смесь сухого строительного раствора по п.18, характеризующаяся тем, что этиленово ненасыщенная карбоновая кислота или карбоновоангидридный мономер является такой как акриловая кислота, метакриловая кислота, этакриловая кислота, α-хлоракриловая кислота, α-цианоакриловая кислота, β-метакриловая кислота (кротоновая кислота), α-фенилакриловая кислота, β-акрилоксипропионовая кислота, сорбиновая кислота, α-хлорсорбиновая кислота, 2'-метилизокротоновая кислота, коричная кислота, п-хлоркоричная кислота, β-стеариновая кислота, итаконовая кислота, цитраконовая кислота, мезаконовая кислота, глутаконовая кислота, аконитовая кислота, малеиновая кислота, фумаровая кислота, трикарбоксиэтилен или малеиновый ангидрид и тем, что этиленово ненасыщенный сульфокислотный мономер является таким как алифатическая или ароматическая винилсульфокислота или акриловая или метакриловая сульфокислота и предпочтительно винилсульфокислота, аллилсульфокислота, винилтолуолсульфокислота или стиролсульфокислота.
20. Смесь сухого строительного раствора по п.17, характеризующаяся тем, что катионный мономер представляет собой мономер, имеющий перманентный заряд катиона, и в особенности [3-(акрилоиламино)пропил]триметиламмониевую соль и/или [3-(метакрилоиламино)пропил]-триметиламмониевую соль и предпочтительно его галоген, сульфат или метосульфат.
1-14
21. Смесь сухого строительного раствора по п.2, характеризующаяся тем, что она содержит по меньшей мере один представитель производных жирных кислот, в особенности С-алкиловые сложные эфиры и алкилариловые сложные эфиры лауриновой кислоты и/или олеиновой кислоты, моногликолевые и/или дигликолевые сложные эфиры лауриновой и/или олеиновой кислоты, моноэфиры, диэфиры и триэфиры глицерина с лауриновой и/или олеиновой кислотой, соли металлов и жирных кислот и особенно предпочтительно стеарат цинка и/или олеат натрия в качестве гидрофобизирующего агента (с).
22. Применение смеси сухого строительного раствора по любому из пп.1-21 в качестве мастики для приклеивания керамических плиток, строительного раствора для ремонта, раствора для заделки швов, обмазки или ее элементов, в качестве адгезива и/или армирующего строительного раствора для наружных термоизоляционных композитных систем (НТИКС).
23. Применение по п.22, характеризующееся тем, что в применениях в сочетании с строительными растворами для ремонта, растворами для заделки швов, обмазками или термоизоляционными композитными системами, смесь сухого строительного раствора содержит комбинацию компонентов (а)+(b)+(с).
24. Применение по п.22, характеризующееся тем, что в случае применений в качестве мастики для приклеивания керамических плиток смесь сухого строительного раствора содержит комбинацию компонентов (а)+(b).
25. Применение по любому из пп.22-24 в наружных применениях.